(57)【特許請求の範囲】
【請求項１】
下記の（Ａ）成分、（Ｂ）成分、及び（Ｃ）成分〔但し、各成分の重量％はこの三成分の合計１００重量％に対するものである。〕の樹脂組成物の層とプロピレン系樹脂の層からなり、該プロピレン系樹脂層の厚みが１〜５０μｍであり、且つ該プロピレン系樹脂層に対する樹脂組成物層の厚み比が２以上である積層フィルムの該プロピレン系樹脂層と、プロピレン系樹脂表面とが、熱封着されてなる熱封着構造を有することを特徴とする易開封性容器。
（Ａ）プロピレン系樹脂：４５〜７５重量％
（Ｂ）エチレン単独重合体樹脂、又は、密度０．９３０ｇ／ｃｍ3 超過のエチレン系共重合体樹脂：５〜４５重量％
（Ｃ）密度０．８６０〜０．９３０ｇ／ｃｍ3 のエチレン−α−オレフィン共重合体：５〜３０重量％
【請求項２】
易開封性容器が、プロピレン系樹脂を熱封着面に有する容器本体と、積層フィルムを、そのプロピレン系樹脂層を熱封着面として有する蓋材とからなる請求項１に記載の易開封性容器。
【請求項３】
易開封性容器が、積層フィルムを、そのプロピレン系樹脂層を熱封着面として有する容器本体と、プロピレン系樹脂を熱封着面に有する蓋材とからなる請求項１に記載の易開封性容器。
【発明の詳細な説明】
【０００１】
【発明の属する技術分野】
本発明は、プロピレン系樹脂を熱封着面に有する包装容器又は包装袋等として、充分な封着力を有すると共に、開封時の開封が容易、且つ剥離面の外観にも優れる易開封性容器に関する。
【０００２】
【従来の技術】
従来より、樹脂容器本体を樹脂フィルム状蓋材で熱封着して包装するシールパック包装が、乳製品、菓子、果汁飲料等の主に飲食品の包装に盛んに用いられており、樹脂包装袋と共に重要な地位を占めるに到っている。そして、それらのシーラントとしては、従来より溶液型接着剤やホットメルト型接着剤が用いられているが、これらは、開封時にシーラントが延性破壊を起こして糸状物を形成するため、開封が必ずしも容易ではなかったり、剥離面の外観が良くない等の易開封性に欠けるという問題や、又、耐熱性不足のために、高温下で剥離してしまう等の封着性に欠けるという問題があった。
【０００３】
こうした問題を改良すべく、近年、封着性と易開封性を兼ね備えたシーラントが、種々提案され、用いられている。例えば、エチレン−酢酸ビニル共重合体に粘着付与剤を配合した組成物があり、又、本出願人により提案された、オレフィン系樹脂を芳香族ビニル単量体で改質した改質オレフィン系樹脂を主成分とする材料（例えば、特公平１−４２９６７号公報等参照。）等がある。しかしながら、これらのシーラントも、包装容器又は包装袋等として、内容物を充填してボイル等の加熱処理を施すような、内圧がかかる条件での包装形態の場合には、封着力不足により、その処理時に内容物が噴き出てしまうという問題があった。
【０００４】
一方、易開封性を有すると共に、封着力不足の解消を目的として、エチレン系樹脂のシール層と、エチレン系樹脂とプロピレン系樹脂の混合物の凝集破壊層とからなる積層フィルムをシーラントとして用いる方法（例えば、特開平１０−２６４３３０号公報等参照。）、或いは、ポリプロピレン樹脂のシール層と、ポリプロピレン樹脂とプロピレン−エチレン共重合体樹脂とポリエチレン樹脂の混合物、及びポリプロピレン樹脂とプロピレン−エチレン共重合体樹脂の混合物の凝集破壊層とからなる積層フィルムをシーラントとして用いる方法（例えば、特開平３−２８８６４２号公報等参照。）等が提案されている。しかしながら、本発明者等の検討によると、プロピレン系樹脂を熱封着面に有する包装容器又は包装袋等において、前記積層フィルムからなるシーラントは、剥離面の外観が良くない等の問題を内在していることが判明した。
【０００５】
【発明が解決しようとする課題】
本発明は、易開封性容器における前述の従来技術に鑑みてなされたものであって、従って、本発明は、プロピレン系樹脂を熱封着面に有する包装容器又は包装袋等として、充分な封着力を有すると共に、開封時の開封が容易、且つ剥離面の外観にも優れる開封性容器を提供することを目的とする。
【０００６】
【課題を解決するための手段】
本発明者等は、前述の課題を解決すべく鋭意検討した結果、特定組成のオレフィン系樹脂組成物の層を有する積層フィルムを用いることにより前記目的を達成できることを見出し、本発明を完成したもので、即ち、本発明は、下記の（Ａ）成分、（Ｂ）成分、及び（Ｃ）成分〔但し、各成分の重量％はこの三成分の合計１００重量％に対するものである。〕の樹脂組成物の層とプロピレン系樹脂の層からなり、該プロピレン系樹脂層の厚みが１〜５０μｍであり、且つ該プロピレン系樹脂層に対する樹脂組成物層の厚み比が２以上である積層フィルムの該プロピレン系樹脂層と、プロピレン系樹脂表面とが、熱封着されてなる熱封着構造を有する易開封性容器、を要旨とする。
（Ａ）プロピレン系樹脂：４５〜７５重量％
（Ｂ）エチレン単独重合体樹脂、又は、密度０．９３０ｇ／ｃｍ3 超過のエチレン系共重合体樹脂：５〜４５重量％
（Ｃ）密度０．８６０〜０．９３０ｇ／ｃｍ3 のエチレン−α−オレフィン共重合体：５〜３０重量％
【０００７】
【発明の実施の形態】
本発明において、積層フィルムにおける樹脂組成物層の樹脂組成物を構成する（Ａ）成分のプロピレン系樹脂としては、プロピレンの単独重合体、及び、プロピレンと、エチレン、１−ブテン、３−メチル−１−ブテン等の炭素数２〜８程度の他のα−オレフィンとの共重合体、具体的には、例えば、プロピレン−エチレン共重合体、プロピレン−１−ブテン共重合体、プロピレン−エチレン−１−ブテン共重合体等が挙げられ、中で、プロピレン単独重合体、又は、プロピレン−エチレン共重合体が好ましく、その場合、エチレン含有量は２０重量％までのものが好ましい。
【０００８】
尚、これらプロピレン系樹脂のメルトフローレート（温度２３０℃、荷重２．１６ｋｇ）は０．１〜２０ｇ／１０分であるのが好ましい。
【０００９】
又、積層フィルムにおける樹脂組成物層の樹脂組成物を構成する（Ｂ）成分のエチレン単独重合体樹脂としては、分岐状又は直鎖状の、低・中・高密度ポリエチレンのいずれもが対象となり、中で、高密度ポリエチレンが好ましい。
【００１０】
尚、これらエチレン単独重合体樹脂は、通常、密度が０．９１０〜０．９６０ｇ／ｃｍ3 程度のものであり、又、メルトフローレート（温度１９０℃、荷重２．１６ｋｇ）は０．１〜３０ｇ／１０分であるのが好ましい。
【００１１】
又、同じく（Ｂ）成分のエチレン系共重合体樹脂としては、エチレンと、プロピレン、１−ブテン、３−メチル−１−ブテン、１−ペンテン、４−メチル−１−ペンテン、４，４−ジメチル−１−ペンテン、１−ヘキセン、４−メチル−１−ヘキセン、１−ヘプテン、１−オクテン、１−デセン、１−オクタデセン等の炭素数３〜１８程度のα−オレフィンや、酢酸ビニル、（メタ）アクリル酸、（メタ）アクリル酸エステル等との共重合体等が挙げられ、具体的には、例えば、エチレン−プロピレン共重合体、エチレン−１−ブテン共重合体、エチレン−４−メチル−１−ペンテン共重合体、エチレン−１−ヘキセン共重合体、エチレン−１−オクテン共重合体、エチレン−酢酸ビニル共重合体、エチレン−（メタ）アクリル酸共重合体、エチレン−（メタ）アクリル酸エチル共重合体等が挙げられる。
【００１２】
本発明におけるこれらエチレン系共重合体樹脂は、密度が０．９３０ｇ／ｃｍ3 超過のもので、通常、０．９６０ｇ／ｃｍ3 以下のものであり、又、メルトフローレート（温度１９０℃、荷重２．１６ｋｇ）は０．１〜３０ｇ／１０分であるのが好ましい。
【００１３】
又、積層フィルムにおける樹脂組成物層の樹脂組成物を構成する（Ｃ）成分のエチレン−α−オレフィン共重合体としては、（Ｂ）成分として挙げたエチレン−α−オレフィン共重合体と同様のものが挙げられるが、（Ｃ）成分のエチレン−α−オレフィン共重合体としては、樹脂状のものに限定されず、エラストマー状のものも対象とし得る。
【００１４】
これら（Ｃ）成分のエチレン−α−オレフィン共重合体は、密度が０．８６０〜０．９３０ｇ／ｃｍ3 のものであり、又、メルトフローレート（温度１９０℃、荷重２．１６ｋｇ）は０．１〜３０ｇ／１０分であるのが好ましい。
【００１５】
本発明における積層フィルムの樹脂組成物層を構成する樹脂組成物は、前記（Ａ）成分が４５〜７５重量％、前記（Ｂ）成分が５〜４５重量％、前記（Ｃ）成分が５〜３０重量％からなることが必須であり、前記（Ａ）成分が５０〜７０重量％、前記（Ｂ）成分が１０〜４０重量％、前記（Ｃ）成分が１０〜２５重量％であるのが好ましい〔但し、各成分の重量％はこの三成分の合計１００重量％に対するものである。〕。
【００１６】
（Ａ）成分が前記範囲未満では、積層フィルムのプロピレン系樹脂層との接着強度が不足し、易開封性容器として開封時にプロピレン系樹脂層のフィルム残りが生じることとなり、一方、前記範囲超過では、積層フィルムの樹脂組成物層として封着力が強過ぎて易開封性容器として開封が困難となる。又、（Ｂ）成分が前記範囲未満では、積層フィルムの樹脂組成物層として封着力が強過ぎて易開封性容器として開封が困難となり、一方、前記範囲超過では、開封時に糸引きが生じることとなる。又、（Ｃ）成分が前記範囲未満では、易開封性容器として開封時に糸引きが生じることとなり、一方、前記範囲超過では、積層フィルムの樹脂組成物層として封着力が強過ぎて開封が困難となる。
【００１７】
尚、本発明における積層フィルムの樹脂組成物層を構成する樹脂組成物には、（Ａ）成分の前記プロピレン系樹脂、（Ｂ）成分の前記エチレン単独重合体樹脂、又は、前記エチレン系共重合体樹脂、及び（Ｃ）成分の前記エチレン−α−オレフィン共重合体の外に、本発明の効果を損なわない範囲で、これら以外の熱可塑性樹脂やゴム、及び、酸化防止剤、光安定剤、帯電防止剤、ブロッキング防止剤、滑剤、可塑剤、顔料等の添加剤、充填材等が配合されていてもよい。
【００１８】
又、本発明において、積層フィルムにおけるプロピレン系樹脂層を構成するプロピレン系樹脂としては、前記樹脂組成物を構成する（Ａ）成分において挙げたプロピレン系樹脂と同様のものが挙げられる。
【００１９】
本発明における積層フィルムは、前記樹脂組成物の層と前記プロピレン系樹脂の層とを含んでなり、その積層方法は、特に限定されるものではないが、公知のＴダイ又は環状ダイ等を用いた両層の共押出によるのが好ましい。
【００２０】
又、実用上は、例えば、ポリアミド系樹脂、ポリエステル系樹脂、エチレン−酢酸ビニル共重合体鹸化物、ポリオレフィン系樹脂、ポリカーボネート系樹脂、ポリスチレン系樹脂、アクリル系樹脂等の各種熱可塑性樹脂のフィルム、アルミニウム箔、紙等の基材に押出ラミネートしたラミネートフィルムとして、或いは前記各種熱可塑性樹脂との共押出フィルムとして、作製される。尚、本発明における「フィルム」とは、通常のフィルムのみならず、シートをも包含するものとする。
【００２１】
本発明における積層フィルムは、プロピレン系樹脂層に対する樹脂組成物層の厚み比が２以上であることが必須であり、２．５以上であるのが好ましい。この厚み比が前記範囲未満では、易開封性容器としての開封性に劣り、特に開封時にプロピレン系樹脂層のフィルム残りが生じることとなる。
【００２２】
尚、積層フィルムの前記樹脂組成物層の厚みは５〜１００μｍ程度、前記プロピレン系樹脂層の厚みは１〜５０μｍ程度であるのが好ましい。
【００２３】
本発明の易開封性容器は、前記積層フィルムのプロピレン系樹脂層と、プロピレン系樹脂表面とが、熱封着されてなる熱封着構造を有するものであり、ここで、前記積層フィルムの被熱封着体としてのプロピレン系樹脂表面とは、前記積層フィルムにおいて挙げたと同様のプロピレン系樹脂が被熱封着体表面を形成しているものであれば、単層或いは積層状態のいずれでも構わない。
【００２４】
本発明において、具体的な易開封性容器の形態としては、例えば、（１）容器本体と蓋材からなる包装容器として、（ａ）積層フィルムを蓋材側に用いた場合であって、プロピレン系樹脂を熱封着面に有する容器本体と、積層フィルムを、そのプロピレン系樹脂層を熱封着面として有する蓋材とからなる易開封性容器、（ｂ）積層フィルムを容器本体側に用いた場合であって、積層フィルムを、そのプロピレン系樹脂層を熱封着面として有する容器本体と、プロピレン系樹脂を熱封着面に有する蓋材とからなる易開封性容器、（２）包装袋として、（ａ）積層フィルムを袋の両面に用いた場合であって、積層フィルムを熱封着面として有するそのプロピレン系樹脂層同士を対向させて熱封着した袋体である易開封性容器、及び、（ｂ）積層フィルムを袋の一方の面に用い、他方の面にプロピレン系樹脂を熱封着面に有する袋部材を用いた場合であって、積層フィルムのプロピレン系樹脂層と、プロピレン系樹脂表面とを熱封着した袋体である易開封性容器、等が挙げられる。
【００２５】
【実施例】
以下、本発明を実施例によりさらに具体的に説明するが、本発明はその要旨を越えない限り、以下の実施例に限定されるものではない。
【００２６】
実施例１〜５、比較例１〜５
（Ａ）成分としてのプロピレン−エチレン共重合体樹脂（エチレン含有量４．５重量％、メルトフローレート６．０ｇ／１０分）と、（Ｂ）成分としての高密度ポリエチレン樹脂（密度０．９５３ｇ／ｃｍ3 、メルトフローレート２．５ｇ／１０分）と、（Ｃ）成分としてのエチレン−１−ブテン共重合体（密度０．９２０ｇ／ｃｍ3 、メルトフローレート２．０ｇ／１０分）とを、表１に示す割合でドライブレンドした後、径４０ｍｍの単軸押出機を用いて２３０℃で溶融混練して樹脂組成物を作製し、該樹脂組成物とプロピレン単独重合体樹脂（メルトフローレート２．５ｇ／１０分）とを、それぞれ、Ｔダイを装備した径３５ｍｍの共押出フィルム成形機に供給して、２３０℃で共押出して、樹脂組成物層とプロピレン単独重合体樹脂層とからなる表１に示す厚みの積層フィルムを成形し、該積層フィルムの樹脂組成物層側表面にコロナ放電処理を施した後、基材としての厚み３０μｍのポリエチレンテレフタレート樹脂フィルムをドライラミネート接着剤を介して貼り合わせて複合フィルムを作製した。
【００２７】
一方、プロピレン単独重合体樹脂のシートから熱成形して作製した角形の容器本体のフランジ部に、前記の複合フィルムを蓋材として用い、そのプロピレン単独重合体樹脂層を接着面として熱封着し、易開封性容器を作製した。
得られた易開封性容器について、以下の方法で、熱封着性能を評価し、結果を表１に示した。
【００２８】
剥離強度
熱板式ヒートシーラーを用い、温度１８０℃、２００℃、及び２２０℃、圧力２ｋｇ／ｃｍ2 、時間１秒で、蓋材を容器本体フランジ部に５ｍｍ幅で熱圧着し、その接着部を１５ｍｍ長さでサンプリングし、インストロン型引張試験機を用い、２３℃で、接着幅方向に引張速度３００ｍｍ／分で剥離することにより１８０度剥離強度を測定した。
【００２９】
開封性
剥離強度測定後の試験片の剥離面における糸引きやフィルム残りの有無を目視観察し、糸引きやフィルム残りがないものを○、糸引きやフィルム残りがあるものを×として、開封性を評価した。
【００３０】
【表１】
0003678035.tif 000002
【００３１】
【発明の効果】
本発明によれば、プロピレン系樹脂を熱封着面に有する包装容器又は包装袋等として、充分な封着力を有すると共に、開封時の開封が容易、且つ剥離面の外観にも優れる易開封性容器を提供することができる。